(57)【要約】【課題】ヘイズの小さい成形品の製造方法の提供。【解決手段】ポリアミド樹脂からなる基材シートが成形された部分を含む成形品を製造するための方法であって、前記ポリアミド樹脂からなる基材シートを構成するポリアミド樹脂が、結晶融解温度（Ｔｍ１）と結晶化温度（Ｔｃ１）を有しているものであり、前記ポリアミド樹脂からなる基材シートをＴｍ１−１０℃以上の温度で加熱する第１工程、その後、前記温度で加熱状態のポリアミド樹脂からなる基材シートをＴｃ１−５０℃以下に調整した金型内に入れた状態で真空成形または圧空成形する第２工程を有しており、得られた成形品のヘイズが５０％以下のものである、成形品の製造方法。【選択図】なし【特許請求の範囲】
【請求項１】
ポリアミド樹脂からなる基材シートが成形された部分を含む成形品を製造するための方法であって、
前記ポリアミド樹脂からなる基材シートを構成するポリアミド樹脂が、結晶融解温度（Ｔｍ１）と結晶化温度（Ｔｃ１）を有しているものであり、
前記ポリアミド樹脂からなる基材シートをＴｍ１−１０℃以上の温度で加熱する第１工程、
その後、前記温度で加熱状態のポリアミド樹脂からなる基材シートをＴｃ１−５０℃以下に調整した金型内に入れた状態で真空成形または圧空成形する第２工程を有しており、
得られた成形品のヘイズが５０％以下のものである、成形品の製造方法。
【請求項２】
第２工程において使用するポリアミド樹脂からなる基材シートが、着色されているか、模様が印刷されているか、または着色されかつ模様が印刷されているものである、請求項１記載の成形品の製造方法。
【請求項３】
ポリアミド樹脂シートからなる基材シートが成形された部分を含む成形品を製造するための方法であって、
前記ポリアミド樹脂からなる基材シートを構成するポリアミド樹脂が、結晶融解温度（Ｔｍ１）と結晶化温度（Ｔｃ１）を有しているものであり、
前記ポリアミド樹脂からなる基材シートをＴｍ１−１０℃以上の温度で加熱する第１工程、
その後、前記温度で加熱状態のポリアミド樹脂からなる基材シートと、着色されているか、模様が印刷されているか、または着色されかつ模様が印刷されている他の熱可塑性樹脂シートを積層したものをＴｃ１−５０℃以下に調整した金型内に入れた状態で真空成形または圧空成形する第２工程を有しており、
得られた成形品のうち、前記ポリアミド樹脂からなる基材シートが成形された部分のヘイズが５０％以下のものである、成形品の製造方法。
【請求項４】
ポリアミド樹脂シートからなる基材シートが成形された部分を含む成形品を製造するための方法であって、
前記ポリアミド樹脂からなる基材シートを構成するポリアミド樹脂が、結晶融解温度（Ｔｍ１）と結晶化温度（Ｔｃ１）を有しているものであり、
前記ポリアミド樹脂からなる基材シートをＴｍ１−１０℃以上の温度で加熱する第１工程、
その後、前記温度で加熱状態のポリアミド樹脂からなる基材シートと、ポリアミド樹脂シートと金属層からなる積層シートを前記金属層が中間層になるように積層して、Ｔｃ１−５０℃以下に調整した金型内に入れた状態で真空成形または圧空成形する第２工程を有しており、
得られた成形品のうち、前記ポリアミド樹脂からなる基材シートが成形された部分のヘイズが５０％以下のものである、成形品の製造方法。
【請求項５】
第２工程で使用する積層シートが、一面側に凹凸を有する熱可塑性ポリウレタン層と、前記凹凸面に形成された金属層を有しているものである、請求項４記載の成形品の製造方法。
【請求項６】
得られた成形品に含まれているポリアミド樹脂からなる基材シートが成形された部分のヘイズが４０％以下のものである、請求項１〜５のいずれか１項に記載の成形品の製造方法。
【請求項７】
第２工程における冷却温度がＴｃ１−８０℃以下であり、得られた成形品に含まれているポリアミド樹脂からなる基材シートが成形された部分のヘイズが３０％以下のものである、請求項１〜６のいずれか１項に記載の成形品の製造方法。
【請求項８】
前記ポリアミド樹脂が、ポリアミド６、ポリアミド６６、ポリアミド１２から選ばれるものである、請求項１〜７のいずれか１項記載の成形品の製造方法。
【請求項９】
前記成形品が、通信端末機器用のケース、装飾用品、容器（前記通信端末機器用を除く）または前記容器部品として使用されるものである、請求項１〜８のいずれか１項記載の成形品の製造方法。
【請求項１０】
請求項１〜８のいずれか１項記載の製造方法により成形品を製造した後、
得られた成形品とポリウレタン樹脂を使用してインサート成形し、前記成形品とポリウレタン樹脂からなる複合樹脂成形品を得る、複合樹脂成形品の製造方法。
【請求項１１】
前記複合樹脂成形品が、スパイクシューズの靴底の全部または一部として使用されるものである、請求項１０記載の複合樹脂成形品の製造方法。
【発明の詳細な説明】
【技術分野】
【０００１】
本発明は、透明部分を含む成形品の製造方法と、前記製造方法で得られた透明部分を含む成形品を利用した複合樹脂成形品の製造方法に関する。
【背景技術】
【０００２】
ポリアミド樹脂、ポリアミドエラストマーなどを使用した各種用途に使用する透明成形品の発明が知られている（特許文献１〜１０）。これらの成形品の製造方法としては射出成形が一般的である。
【先行技術文献】
【特許文献】
【０００３】
【特許文献１】特表２０１７−５１０６７７号公報
【特許文献２】特許５９３７８１４号公報
【特許文献３】特許５６７７８４０号公報
【特許文献４】特許５６８１９１１号公報
【特許文献５】特許５７２５７３０号公報
【特許文献６】特許５８０８８８７号公報
【特許文献７】特許５３８４３３４号公報
【特許文献８】特許５３８４５０８号公報
【特許文献９】特許４４１６０７３号公報
【特許文献１０】特表２００９−５４００８７号公報
【発明の概要】
【発明が解決しようとする課題】
【０００４】
本発明は、真空成形法または圧空成形法を適用してポリアミド樹脂からなる基材シートから透明部分を含む成形品を製造する方法と、前記製造方法を利用した複合樹脂成形品の製造方法を提供することを課題とするものである。
【課題を解決するための手段】
【０００５】
本発明は、ポリアミド樹脂からなる基材シートが成形された部分を含む成形品を製造するための方法であって、
前記ポリアミド樹脂からなる基材シートを構成するポリアミド樹脂が、結晶融解温度（Ｔｍ１）と結晶化温度（Ｔｃ１）を有しているものであり、
前記ポリアミド樹脂からなる基材シートをＴｍ１−１０℃以上の温度で加熱する第１工程、
その後、前記温度で加熱状態のポリアミド樹脂からなる基材シートをＴｃ１−５０℃以下に調整した金型内に入れた状態で真空成形または圧空成形する第２工程を有しており、
得られた成形品のヘイズが５０％以下のものである、成形品の製造方法を提供する。
【０００６】
また本発明は、上記の製造方法により成形品を製造した後、
得られた成形品とポリウレタン樹脂を使用してインサート成形し、前記成形品とポリウレタン樹脂からなる複合樹脂成形品を得る、複合樹脂成形品の製造方法を提供する。
【発明の効果】
【０００７】
本発明の製造方法により得られる成形品は、ヘイズ値が５０％以下である肉眼により透明な部分を含んでいるため、着色されたり、模様が付されたりした部分が鮮明であり、美観を高めることができる。このため、各種用途に適用したときの製品価値を高めることができる。
【発明を実施するための形態】
【０００８】
＜透明部分を含む成形品の製造方法＞
本発明の成形品の製造方法は、ポリアミド樹脂シートからなる基材シートが成形された透明部分を含む成形品を製造する際に真空成形法または圧空成形法を適用する工程を含むことが特徴である。以下、工程に分けて説明する。
また本発明の成形品の製造方法は、単一のシートを使用して製造する実施形態と、複数のシートを使用して製造する実施形態を含んでいる。
なお、本発明におけるシートの厚みは用途に応じて調整されるものであり、フィルムも含むものである。
【０００９】
（単一のシートを使用する成形品の製造方法）
第１工程において、ポリアミド樹脂からなる基材シート（結晶化している不透明なポリアミド樹脂シート）をＴｍ１−１０℃以上の温度で加熱することで結晶を融解させ、透明なポリアミド樹脂からなる基材シートにする。
第１工程で使用するポリアミド樹脂は、ポリアミド６、ポリアミド６６、ポリアミド１２およびこれらの混合物から選ばれるものが好ましく、これらの中でもポリアミド１２がより好ましい。
ポリアミド樹脂は、各種着色剤（顔料など）を配合することで、成形後に所望の色になるようにすることができる。その他、ポリアミド樹脂には、成形品に用途に応じた性質を付与するため、公知の樹脂添加剤を配合することができる。
第１工程で使用するポリアミド樹脂からなる基材シートの大きさや形状は特に制限されるものではなく、厚みは例えば０．３〜１．２ｍｍのものを使用することができる。
【００１０】
Ｔｍ１は、前記ポリアミド樹脂からなる基材シートを構成するポリアミド樹脂の結晶融解温度である。
第１工程における加熱温度の上限はＴｍ１＋５０℃が好ましい。
第１工程における加熱方法は特に制限されるものではなく、例えば、赤外線加熱ヒーターなどの熱源を利用して加熱炉などで加熱することができる。
【００１１】
第２工程において、その後、前記温度で加熱状態の透明なポリアミド樹脂からなる基材シートをＴｃ１−５０℃以下、好ましくはＴｃ１−８０℃以下に調整した金型内に入れた状態で真空成形または圧空成形する。
Ｔｃ１は、前記ポリアミド樹脂からなる基材シートを構成するポリアミド樹脂の結晶化温度である。
このようにして真空成形または圧空成形することで加熱状態の透明なポリアミド樹脂からなる基材シートは、Ｔｃ１−５０℃以下（好ましくはＴｃ１−８０℃以下）に調整された金型に密着されることで急冷されることになる。
このように急冷することでポリアミド樹脂の結晶の成長が抑制され、高い透明性が維持された状態で所望形状に成形することができる。
【００１２】
真空成形法は公知の成形法であり、例えば、プラグアシスト成形、エアースリップ成形などを適用することができる。
プラスアシスト成形は、第１工程で加熱したポリアミド樹脂からなる基材シートを凹形状の型と接触させた状態で真空吸引すると同時にプラグ（補助型）で凹形状の型の上から押さえつけて成形する方法である。プラスアシスト成形法では、凹形状の型の温度をＴｃ１−５０℃以下に調整しておく。
エアースリップ成形は、第１工程で加熱したポリアミド樹脂からなる基材シートを圧縮空気により膨らませ、下から凸形状の型を突き上げ、真空吸引することで凸形状の型にポリアミド樹脂からなる基材シートを密着させることで成形する方法である。エアースリップ成形法では、凸形状の型の温度をＴｃ１−５０℃以下に調整しておく。
圧空成形法は公知の成形法であり、真空成形において真空吸引する代わりに圧力を加える方法である。
真空成形法と圧空成形法は、１枚のポリアミド樹脂からなる基材シートを使用する単発真空成形（単発圧空成形）、長尺状のポリアミド樹脂からなる基材シートを使用する連続真空成形（連続圧空成形）のいずれの成形法でもよい。
【００１３】
上記した第１工程と第２工程の処理により得られた成形品は、ヘイズが５０％以下のものであり、好ましくはヘイズが４０％以下のものであり、より好ましくはヘイズが３０％以下のものである。
その後、得られた成形品は、所望形状になるようにトリミング加工して使用する。
このように本発明の製造方法で得られた成形品はヘイズ値が小さいため、肉眼で見たときに透明であり、着色性が良く、所望の色に着色することができる。このため、製品にしたときの製品価値が高められるので好ましい。なお、ポリアミド樹脂の射出成形品はヘイズ値が劣るため、着色性が劣る。
また得られた成形品は、所望の模様などを印刷することもできる。前記模様は、着色された模様にすることができる。
【００１４】
（複数のシートを使用する成形品の製造方法−１）
上記した単一のシートを使用する成形品の製造方法の第１工程と同様にして得た加熱状態の透明なポリアミド樹脂からなる基材シートと、着色されているか、模様が印刷されているか、または着色されかつ模様が印刷されている他の熱可塑性樹脂シートを積層したものを使用して、上記した単一のシートを使用する成形品の製造方法の第２工程と同様にして金型内に入れた状態で真空成形または圧空成形する。
このとき、金型に接する部分が加熱状態の透明なポリアミド樹脂からなる基材シートになるように配置して真空成形または圧空成形する。
このようにして得られた成形品は、前記ポリアミド樹脂からなる基材シートが成形された部分（ヘイズが５０％以下の部分）と、模様などを有している熱可塑性樹脂シートが成形された部分の二層構造の成形品になっている。
得られた成形品は、前記熱可塑性樹脂シートが成形された部分の模様が透明なポリアミド樹脂からなる基材シートが成形された部分を通して見ることができるようになっており、ポリアミド樹脂からなる基材シートが成形された部分が保護シートの機能を発揮している。
上記の熱可塑性樹脂シートとしては、ポリアミド６、ポリアミド６６、ポリアミド１２およびこれらの混合物から選ばれるものからなるものが好ましく、これらの中でもポリアミド１２からなるものがより好ましい。
【００１５】
（複数のシートを使用する成形品の製造方法−２）
上記した単一のシートを使用する成形品の製造方法の第１工程と同様にして得た加熱状態の透明なポリアミド樹脂からなる基材シートと、ポリアミド樹脂シートと金属層からなる第１積層シートを積層したものを使用して、上記した単一のシートを使用する成形品の製造方法の第２工程と同様にして金型内に入れた状態で真空成形または圧空成形する。
このとき、金型に接する部分が加熱状態の透明なポリアミド樹脂からなる基材シートになり、第１積層シートの金属層が中間層になるように配置して真空成形または圧空成形する。
第１積層シートは、ポリアミド樹脂シートの一面に金属層が積層されているものであり、金属層は蒸着により形成された蒸着膜が好ましい。蒸着膜は、１色または２色以上に着色することもできる。
金属層（蒸着膜）を形成するものとしては、アルミニウム、銀、金、チタン、ニッケル、銅、クロム、錫、インジウムなどの金属、アルミナ、シリカなどの金属酸化物などを挙げることができる。
【００１６】
このようにして得られた成形品は、前記ポリアミド樹脂からなる基材シートが成形された部分（ヘイズが５０％以下の部分）と第１積層シートが成形された部分からなる三層構造であり、中間層が金属層からなる成形品になっている。
得られた成形品は、透明なポリアミド樹脂からなる基材シートが成形された部分を通して中間層の金属層を見ることができるようになっており、ポリアミド樹脂からなる基材シートが成形された部分が保護シートの機能を発揮している。
成形品の中間層を形成している金属層が光（自然光または人工光）を受けてきらきらと輝くため、よりいっそう美観を向上させることができるため好ましい。
【００１７】
（複数のシートを使用する成形品の製造方法−３）
複数のシートを使用する成形品の製造方法−３は、上記の複数のシートを使用する成形品の製造方法−２で使用する第１積層シートに替えて、熱可塑性ポリウレタンシート（基材）／金属層からなる第２積層シートを使用する製造方法である。なお、必要に応じて、第２積層シートは、熱可塑性ポリウレタンシート／金属層／熱可塑性ポリウレタンシートの三層構造にしてもよい。
【００１８】
第２積層シートで使用する熱可塑性ポリウレタンは、例えば商品名「ハイグレス」（シーダム（株）製）などの市販品を使用することができる。
熱可塑性ポリウレタンシート（基材）は、エンボス加工などにより微細な凹凸が形成されているものである。
第２積層シートで使用する金属層は、熱可塑性ポリウレタンシート（基材）の表面に蒸着により金属薄膜を形成させる方法、アクリル系やウレタン系の接着剤により金属箔を貼り付ける方法などにより形成されるものである。
接着剤としては、東洋モートン（株）製のエステル系ポリウレタン「ＴＭ−５９５」（主剤）と硬化剤（商品名「ＣＡＴ−１０Ｌ，「ＣＡＴ−ＲＴ８５」との組み合わせから鳴るドライラミネート系接着剤を使用することができる。
金属層を形成する金属としては、アルミニウム、銀、銅、クロム、スズ、ニッケル、酸化ケイ素、硫化亜鉛から選ばれるものが好ましい。
【００１９】
このようにして得られた成形品は、前記ポリアミド樹脂からなる基材シートが成形された部分（ヘイズが５０％以下の部分）と、第２積層シートが成形された部分からなる三層構造のものであり、中間層が金属層からなる成形品になっている。
得られた成形品は、透明なポリアミド樹脂からなる基材シートが成形された部分を通して中間層の金属層を見ることができるようになっており、ポリアミド樹脂からなる基材シートが成形された部分が保護シートの機能を発揮している。
第２積層シートを使用すると、光（自然光または人工光）が当たったときに乱反射されることで様々な色（例えば、虹色）に輝いて美観を付与することができるため好ましい。
【００２０】
本発明の製造方法により得られたポリアミド樹脂からなる基材シートを含む成形品は、以下の第１実施形態〜第４実施形態を含んでいる。
第１実施形態の成形品は、ポリアミド樹脂からなる基材シートのみからなるものであり、成形品のヘイズが５０％以下のものである。
第２実施形態の成形品は、ポリアミド樹脂からなる基材シートの成形部分と他の熱可塑性樹脂シート（好ましくはポリアミド樹脂シート）の成形部分からなる二層構造のものであり、ポリアミド樹脂からなる基材シートの成形部分のヘイズが５０％以下のものである。他の熱可塑性樹脂シートは、着色されたり、模様が印刷されたりしている。
第３実施形態の成形品は、ポリアミド樹脂からなる基材シートの成形部分と第１積層シート（ポリアミド樹脂シートと金属箔からなる積層シート）の成形部分からなる三層構造のものであり、ポリアミド樹脂からなる基材シートの成形部分のヘイズが５０％以下のものである。金属箔は、着色されたり、模様が印刷されたりしていてもよい。
第４実施形態の成形品は、ポリアミド樹脂からなる基材シートの成形部分と第２積層シート（凹凸を有するポリウレタン層と前記凹凸面に形成された金属層からなる積層シート）の成形部分からなる三層構造のものであり、ポリアミド樹脂からなる基材シートの成形部分のヘイズが５０％以下のものである。金属層は、着色されたり、模様が印刷されたりしていてもよい。
本発明の製造方法で得られた第１実施形態〜第４実施形態の成形品は、携帯電話（スマートフォン）、タブレット型端末機器などの通信端末機器用のケース、各種展示（例えば、ウィンドウディスプレイ用）や催しなどで使用する装飾用品、各種商品（通信端末機器用を除く）の容器または容器部品（例えば、容器の中敷き、容器の中蓋、容器カバー）などに使用することができる。
【００２１】
＜複合樹脂成形品の製造方法＞
本発明の複合樹脂成形品の製造方法は、上記した真空成形法を使用する製造方法で得られた成形品（第１実施形態〜第４実施形態の成形品）を利用する方法である。
第１工程において、上記した真空成形法を使用する製造方法により第１実施形態〜第４実施形態の成形品を製造する。
その後、第２工程において、第１工程で得られた成形品とポリウレタン樹脂を使用してインサート成形し、前記成形品とポリウレタン樹脂からなる複合樹脂成形品を得る。
使用するポリウレタン樹脂は、各種着色剤（顔料など）を配合することで、成形後にポリウレタン樹脂からなる部分が所望の色になるようにすることができる。その他、ポリウレタン樹脂には、用途に応じた性質を付与するため、公知の樹脂添加剤を配合することができる。
【００２２】
インサート成形法は、所望の金型内に第１実施形態〜第４実施形態の成形品を配置した状態でポリウレタン樹脂を射出成形する方法であり、得られた複合樹脂成形品は、次のいずれかの形態であることが好ましいが、これらの形態に限定されるものではない。
（I）ポリアミド樹脂からなる基材シートが成形された部分のヘイズが５０％以下の部分の一部がポリウレタン樹脂で被覆され、残部が露出されている形態
（II）ポリアミド樹脂からなる基材シートが成形された部分のヘイズが５０％以下の部分がポリウレタン樹脂と積層された形態
なお、ポリアミド樹脂としてポリアミド１２を使用した場合には、特にポリウレタン樹脂との接着性が良いため、どのような形態にした場合でも接着部分が剥離し難く、耐久性が高められるため好ましい。
【００２３】
本発明の製造方法で得られた複合樹脂成形品は、各種競技で使用するスパイクシューズの靴底の全部または一部として使用することができる。
スパイクシューズとして使用するときは、ポリアミド樹脂からなる透明成形品が靴底となり、ポリウレタン樹脂部分が靴底のうちのピン（スパイクピン）となるほか、その他、土踏まずの部分やかかとの部分に相当する部分などをポリウレタン樹脂で形成することができる。
このとき、ポリアミド樹脂からなる透明成形品が靴底は透明のまま、または所望の色に着色され、ポリウレタン樹脂からなるピンは所望の色に着色されたものにすることができ、靴底とピンは同色でも、異なる色でもよい。
また全体をポリウレタン樹脂で成形した場合に比べると軽量化することができ、耐久性の点でも優れている。
スパイクシューズとしては、サッカー、ラグビー、グランドホッケー、アメリカンフットボール、ゴルフなどの各種スポーツ用スパイクシューズなどに利用することができる。
【００２４】
実施例１〜３（第１実施形態の成形品）および比較例１〜７
（第１工程）
ポリアミド１２の基材シート（縦２００ｍｍ、横２００ｍｍ、厚み０．５ｍｍ）を用意した。ポリアミド１２のＴｍ１は１７７℃、Ｔｃ１は１４９℃であった。
なお、Ｔｍ１とＴｃ１は、下記条件で測定した。
測定機器：株式会社日立ハイテクサイエンス製  Ｘ−ＤＳＣ７０００
測定条件：窒素雰囲気
２０℃→２６０℃  １０℃／分で昇温
２６０℃→−１０℃  １０℃／分で降温
このシートを赤外線加熱炉内に入れて加熱して、表１に示す温度のシートを得た。
【００２５】
（第２工程）
第１工程で加熱した基材シートを表１に示す温度に調整した金型内に入れ、真空成形して、表１に示すヘイズ値の真空成形品を得た。
【００２６】
【表１】
2019098741.tif 000002
【００２７】
実施例１〜３と比較例１〜７の対比から明らかなとおり、本発明の製造方法により得られた成形品は、ヘイズ値が小さく、着色性の良いものであった。
【００２８】
実施例４（樹脂複合成形品の製造）
実施例２と同様にして透明成形品を得た。但し、ポリアミド１２の基材シートは１．５質量％の顔料（黄緑色顔料）を含むものを使用した。得られた透明成形品は、綺麗に黄緑色に着色されていた。
次に着色された透明成形品とポリウレタン樹脂（日本ミラクトラン株式会社製  ミラクトラン，青色顔料０．９質量％含有）を使用して、次の条件でインサート成形して複合樹脂成形体を得た。
（インサート成形条件）
射出成形機：日精樹脂工業株式会社  ＰＳ６０Ｅ９Ａ
金型温度：４０℃
射出圧力：９８ＭＰａ（１０００ｋｇ／ｃｍ2）
【００２９】
得られた複合樹脂成形体は、ポリアミド１２からなるシート状の透明成形品（黄緑色）の一面側の一部がポリウレタン樹脂（青色）で覆われた状態のものであった。二つの色のコントラストが鮮やかで、心地よい美観を生じさせるものであった。
【００３０】
実施例５（第２実施形態の成形品）
実施例２の第２工程において、実施例２の第１工程で加熱した基材シートとチェック模様のポリアミド１２シートを表１に示す温度に調整した金型内に入れ（前記基材シートが金型の底面側）、真空成形して二層構造の成形品を得た。
二層構造の成形品は、基材シートが成形された部分（ヘイズ＝24.33％）を介して、ポリアミド１２シートが成形された部分の鮮やかなチェック模様が肉眼で確認でき、美観を生じさせた。
【００３１】
実施例６（第３実施形態の成形品）
実施例１〜３と同じポリアミド１２シート（縦２００ｍｍ、横２００ｍｍ、厚み０．５ｍｍ）の表面にアルミニウム蒸着膜からなる金属層が形成された第１積層シートを用意した。
実施例２の第２工程において、実施例２の第１工程で加熱した基材シートと第１積層シートを表１に示す温度に調整した金型内に入れ（前記基材シートが金型の底面側）、真空成形して三層構造の成形品を得た。
三層構造の成形品は、基材シートが成形された部分（ヘイズ＝24.33％）を通して、中間層であるアルミニウム蒸着膜が肉眼で確認できた。アルミニウム箔は光を受けるときらきらと輝き、美観を生じさせた。
またアルミニウム蒸着膜の一部を黄色に着色したものを使用して同様に三層構造の成形品を得た。アルミニウム蒸着膜の黄色に着色された部分は、光を受けると黄金色にきらきらと輝くため、よりいっそうの美観を生じさせた。
【００３２】
実施例７（第４実施形態の成形品）
片面がエンボス加工された熱可塑性ポリウレタン層／アルミニウム蒸着層／熱可塑性ポリウレタン層（５０μm／１μm／１００μm）からなる積層フィルム（商品名「ウレタンホログラム，（株）村田金箔製」）からなる積層フィルムを用意した。アルミニウム蒸着層は、熱可塑性ポリウレタン層のエンボス加工面に形成されているため、微細な凹凸が形成されていた。
実施例２の第２工程において、実施例２の第１工程で加熱した基材シートと積層フィルムを表１に示す温度に調整した金型内に入れ（前記基材シートが金型の底面側）、真空成形して三層構造の成形品を得た。
三層構造の成形品は、基材シートが成形された部分（ヘイズ＝24.33％）を通して、中間層である微細な凹凸が形成されたアルミニウム蒸着層が肉眼で確認できた。凹凸を有するアルミニウム蒸着層は光を受けるときらきらと虹色に輝くため、よりいっそうの美観を生じさせた。
【産業上の利用可能性】
【００３３】
本発明の製造方法で得られる成形品は、スパイクシューズの靴底の全部または一部の製造用材料として利用することができる。